본 발명 의 강 부품 의 조성 의 영향 을 관찰 하 기 위하 여 하 기 표 1 에 기재 된 조성 을 가지 는 강 부품 을 제조 하 였 다 . 강 부품 을 제조 하 는 공정 은 비교 예 및 실시 예 에서 동일 하 게 강편 재 가열 온도 를 1050 ℃, 마무리 압연 온도 를 800 ± 30 ℃ 가 되 도록 조정 하 여 압연 하 고 , 이후 780 ± 20 ℃ 의 온도 가 될 때 까지 수 냉 하 고 스텔 모어 ( Stelmor ) 냉 각대 에서 냉각 하 였 다 . 스텔 모어 냉 각대 에서 는 500 ℃ 까지 2 ± 1 ℃/ sec 가 되 도록 냉각 속도 를 설정 하 여 냉각 하 였 다 . 볼트 제조 는 통상 의 육각 볼트 를 냉간 성형 한 후 , 870 ± 10 ℃ 에서 1 시간 유지 하 고 오일 에 소입 하 였 다 . 그리고 소입 된 소재 를 470 ± 10 ℃ 에서 2 시간 유지 하 여 제조 하 였 다 .